【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ＰＴＦＥマットを作成する方法であって、
ＰＴＦＥ、繊維化するポリマー、及び溶媒を含み、少なくとも５０，０００ｃＰの粘度を有する分散物を提供するステップと；
荷電源、及び前記荷電源から一定距離離れた標的を有する装置を提供するステップと；
荷電源において第１の電荷を作り出し、前記標的で反対の電荷を作り出すような電圧源を提供し、前記分散物が前記荷電源と接触することによって静電的に帯電するステップと；
前記静電的に帯電した分散物を前記標的の上に集め、マット前駆体を生成するステップと；
前記マット前駆体を加熱して前記溶媒および前記繊維化するポリマーを除去することによってＰＴＦＥマットを形成するステップと、を含む、方法。
【請求項２】
前記分散物が、５０〜８０ｗｔ％のＰＴＦＥ固形分を含む、請求項１に記載のＰＴＦＥマットを作成する方法。
【請求項３】
前記分散物が、５９〜６１ｗｔ％のＰＴＦＥ固形分を含む、請求項２に記載のＰＴＦＥマットを作成する方法。
【請求項４】
焼結するステップをさらに含む、請求項１に記載のＰＴＦＥマットを作成する方法。
【請求項５】
前記焼結するステップが、少なくとも５００°Ｆから９００°Ｆ以下の温度で行われる、請求項４に記載のＰＴＦＥマットを作成する方法。
【請求項６】
前記分散物が、少なくとも１００，０００ｃＰから３００，０００ｃＰ以下の粘度を有する、請求項１に記載のＰＴＦＥマットを作成する方法。
【請求項７】
前記オリフィスと、前記標的との間に２，０００〜８０，０００ボルトの電圧を印加するステップを含む、請求項１に記載のＰＴＦＥマットを作成する方法。
【請求項８】
前記分散物が、前記繊維化するポリマーを少なくとも１ｗｔ％から１０ｗｔ％以下含む、請求項１に記載のＰＴＦＥマットを作成する方法。
【請求項９】
前記分散物が、ＰＴＦＥに対する繊維化するポリマーの重量比が、少なくとも３．０から５．５以下になるように繊維化するポリマーを含む、請求項１に記載のＰＴＦＥマットを作成する方法。
【請求項１０】
前記繊維化するポリマーが、前記溶媒への溶解度が０．５ｗｔ％よりも大きい、請求項１に記載のＰＴＦＥマットを作成する方法。
【請求項１１】
前記溶媒が水である、請求項１に記載のＰＴＦＥマットを作成する方法。
【請求項１２】
前記繊維化するポリマーが、４００℃で焼結したときに、灰分含有量が５ｗｔ％未満である、請求項１に記載のＰＴＦＥマットを作成する方法。
【請求項１３】
前記繊維化するポリマーが、デキストラン、アルギン酸塩、キトサン、グアーゴム化合物、デンプン、ポリビニルピリジン化合物、セルロース化合物、セルロースエーテル、加水分解したポリアクリルアミド、ポリアクリレート、ポリカルボキシレート、ポリビニルアルコール、ポリエチレンオキシド、ポリエチレングリコール、ポリエチレンイミン、ポリビニルピロリドン、ポリアクリル酸、ポリ（メタクリル酸）、ポリ（イタコン酸）、ポリ（２−ヒドロキシエチル  アクリレート）、ポリ（２−（ジメチルアミノ）エチル  メタクリレート−ｃｏ−アクリルアミド）、ポリ（Ｎ−イソプロピルアクリルアミド）、ポリ（２−アクリルアミド−２−メチル−１−プロパンスルホン酸）、ポリ（メトキシエチレン）、ポリ（ビニルアルコール）、ポリ（ビニルアルコール）１２％アセチル、ポリ（２，４−ジメチル−６−トリアジニルエチレン）、ポリ（３−モルホリニルエチレン）、ポリ（Ｎ−１，２，４−トリアゾリルエチレン）、ポリ（ビニルスルホキシド）、ポリ（ビニルアミン）、ポリ（Ｎ−ビニルピロリドン−ｃｏ−酢酸ビニル）、ポリ（ｇ−グルタミン酸）、ポリ（Ｎ−プロパノイルイミノエチレン）、ポリ（４−アミノ−スルホ−アニリン）、ポリ［Ｎ−（ｐ−スルホフェニル）アミノ−３−ヒドロキシメチル−１，４−フェニレンイミノ−１，４−フェニ−レン）］、イソプロピルセルロース、ヒドロキシエチル、ヒドロキシルプロピルセルロース、酢酸セルロース、硝酸セルロース、アルギン酸アンモニウム塩、ｉ−カラギーナン、Ｎ−［（３’−ヒドロキシ−２’，３’−ジカルボキシ）エチル］キトサン、コンニャクグルコマンナン、プルラン、キサンタンゴム、ポリ（アリルアンモニウムクロリド）、ポリ（アリルアンモニウムホスフェート）、ポリ（ジアリルジメチルアンモニウムクロリド）、ポリ（ベンジルトリメチルアンモニウムクロリド）、ポリ（ジメチルドデシル（２−アクリルアミドエチル）アンモニウムブロミド）、ポリ（４−Ｎ−ブチルピリジニウムメチレンヨウ素）、ポリ（２−Ｎ−メチルピリジニウムメチレンヨウ素）、ポリ（Ｎ−メチルピリジニウム−２，５−ジイルエテニレン）、ポリエチレングリコールポリマーおよびコポリマー、セルロースエチルエーテル、セルロースエチルヒドロキシエチルエーテル、セルロースメチルヒドロキシエチルエーテル、ポリ（１−グリセロール  メタクリレート）、ポリ（２−エチル−２−オキサゾリン）、ポリ（２−ヒドロキシエチル  メタクリレート／メタクリル酸）９０：１０、ポリ（２−ヒドロキシプロピル  メタクリレート）、ポリ（２−メタクリルオキシエチルトリメチルアンモニウムブロミド）、ポリ（２−ビニル−１−メチルピリジニウムブロミド）、ポリ（２−ビニルピリジン  Ｎ−オキシド）、ポリ（２−ビニルピリジン）、ポリ（３−クロロ−２−ヒドロキシプロピル−２−メタクリルオキシエチルジメチルアンモニウムクロリド）、ポリ（４−ビニルピリジン  Ｎ−オキシド）、ポリ（４−ビニルピリジン）、ポリ（アクリルアミド／２−メタクリルオキシエチルトリメチルアンモニウムブロミド）８０：２０、ポリ（アクリルアミド／アクリル酸）、ポリ（塩酸アリルアミン）、ポリ（ブタジエン／マレイン酸）、���リ（ジアリルジメチルアンモニウムクロリド）、ポリ（アクリル酸エチル／アクリル酸）、ポリ（エチレングリコール）ビス（２−アミノエチル）、ポリ（エチレングリコール）モノメチルエーテル、ポリ（エチレングリコール）−ビスＡジグリシジルエーテル付加物、ポリ（エチレンオキシド−ｂ−プロピレンオキシド）、ポリ（エチレン／アクリル酸）９２：８、ポリ（１−リジン臭化水素酸塩）、ポリ（１−リジン臭化水素酸塩）、ポリ（マレイン酸）、ポリ（ｎ−ブチル  アクリレート／２−メタクリルオキシエチルトリメチルアンモニウムブロミド）、ポリ（Ｎ−イソ−プロピルアクリルアミド）、ポリ（Ｎ−ビニルピロリドン／２−ジメチルアミノエチル  メタクリレート）、ジメチルサルフェート四級化物、ポリ（Ｎ−ビニルピロリドン／酢酸ビニル）、ポリ（オキシエチレン）ソルビタンモノラウレート、ポリ（スチレンスルホン酸）、ポリ（ビニルアルコール）、Ｎ−メチル−４（４’−ホルミルスチリル）ピリジニウム、メトサルフェートアセタール、ポリ（ビニルメチルエーテル）、ポリ（ビニルアミン）塩酸塩、ポリ（ビニルホスホン酸）、ポリ（ビニルスルホン酸）ナトリウム塩およびポリアニリンからなる群から選択される、請求項１に記載のＰＴＦＥマットを作成する方法。
【請求項１４】
前記繊維化するポリマーがポリエチレンオキシドである、請求項１３に記載のＰＴＦＥマットを作成する方法。
【請求項１５】
前記ポリエチレンオキシドが、少なくとも５０，０００から、４，０００，０００以下の分子量を有する、請求項１４に記載のＰＴＦＥマットを作成する方法。
【請求項１６】
前記標的が、膨張した構造である、請求項１に記載のＰＴＦＥマットを作成する方法。
【請求項１７】
前記標的を膨張させるか、または縮ませるステップをさらに含む、請求項１に記載のＰＴＦＥマットを作成する方法。
【請求項１８】
前記集める前に、前記標的を膨張させるか、または縮ませるステップをさらに含む、請求項１に記載のＰＴＦＥマットを作成する方法。
【請求項１９】
ＰＴＦＥマットを作成するための方法であって、
粒径が少なくとも０．１μｍから、０．８μｍ以下のＰＴＦＥ、
１ｗｔ％から１０ｗｔ％以下の、分子量が少なくとも５０，０００から４，０００，０００以下のポリエチレンオキシド、
及び溶媒を含む、少なくとも５０，０００ｃＰの粘度を有する分散物を提供するステップと；
オリフィス、及び前記オリフィスから一定距離離れた標的を有する装置を提供するステップと；
前記オリフィスにおいて第１の電荷を作り出し、標的で反対の電荷を作り出すような電圧源を提供するステップと；
前記分散物を前記オリフィスに強制的に通し、前記オリフィスと接触することによって前記分散物が静電的に帯電するステップと；
前記静電的に帯電した分散物を前記標的の上に集め、マット前駆体を生成するステップと；
前記マット前駆体を加熱して前記溶媒および前記繊維化するポリマーを除去することによってＰＴＦＥマットを作成するステップと、を含む、方法。
【請求項２０】
前記分散物が、少なくとも１００，０００ｃＰから５００，０００ｃＰ以下の粘度を有する、請求項１に記載のＰＴＦＥマットを作成する方法。
【請求項２１】
前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項６に記載のＰＴＦＥマットを作成する方法。
【請求項２２】
前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項２０に記載のＰＴＦＥマットを作成する方法。
【請求項２３】
ＰＴＦＥマットを作成する方法であって、
荷電源と標的との間に異なる電荷が生じるよう電圧を供給するステップと、
分散物を静電的に帯電するステップであって、前記分散物が前記荷電源によって静電的に帯電し、前記分散物がＰＴＦＥ、繊維化するポリマー及び溶媒を含み、前記分散物が少なくとも５０，０００ｃＰの粘度を有するステップと、
静電的に帯電した前記分散物を前記標的の上に集め、マット前駆体を生成するステップと、
前記マット前駆体を加熱して前記溶媒および前記繊維化するポリマーを除去することによってＰＴＦＥマットを形成するステップと、を含む、方法。
【請求項２４】
前記分散物が、少なくとも１００，０００ｃＰから３００，０００ｃＰ以下の粘度を有する、請求項２３に記載のＰＴＦＥマットを作成する方法。
【請求項２５】
前記分散物が、少なくとも１００，０００ｃＰから５００，０００ｃＰ以下の粘度を有する、請求項２３に記載のＰＴＦＥマットを作成する方法。
【請求項２６】
前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項２４に記載のＰＴＦＥマットを作成する方法。
【請求項２７】
前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項２５に記載のＰＴＦＥマットを作成する方法。
【請求項２８】
ＰＴＦＥマットを作成する方法であって、
荷電源と標的との間に異なる電荷が生じるよう電圧を供給するステップと、
分散物を静電的に帯電するステップであって、前記分散物が前記荷電源によって静電的に帯電し、前記分散物が粒径が少なくとも０．１μｍから０．８μｍ以下であるＰＴＦＥ、１ｗｔ％から１０ｗｔ％以下の分子量が少なくとも５０，０００から４，０００，０００以下であるポリエチレンオキシド及び溶媒を含み、前記分散物が少なくとも５０，０００ｃＰの粘度を有するステップと、
静電的に帯電した前記分散物を前記標的の上に集め、マット前駆体を生成するステップと、
前記マット前駆体を加熱して前記溶媒および前記繊維化するポリマーを除去することによってＰＴＦＥマットを形成するステップと、を含む、方法。
【請求項２９】
前記分散物が、少なくとも１００，０００ｃＰから３００，０００ｃＰ以下の粘度を有し、前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項１９に記載のＰＴＦＥマットを作成する方法。
【請求項３０】
前記分散物が、少なくとも１００，０００ｃＰから５００，０００ｃＰ以下の粘度を有し、前記粘度が、Ｂｒｏｏｋｆｉｅｌｄ  ＬＶ  Ｖｉｓｃｏｍｅｔｅｒにおいて、２５番のスピンドルを用い、２５℃でスピンドル速度を２．５の一定にして得られる、請求項１９に記載のＰＴＦＥマットを作成する方法。